FR 2958284 A1 20111007 FR 1052501 A 20100402 MELANGE FLUIDIFIANT POUR COMPOSITION HYDRAULIQUE La présente invention a pour objet un mélange fluidifiant pour des compositions à base de liant hydraulique, par exemple du béton. Lorsque les composants du béton, liant hydraulique, granulats fins et grossiers, sont gâchés avec de l'eau, on obtient une composition qui fait prise et durcit par suite de réactions et de processus d'hydratation, et qui après durcissement, conserve sa résistance et sa stabilité même sous l'eau. Avant la prise, le béton est manipulable pendant une durée limitée, appelée généralement fenêtre d'ouvrabilité. La fenêtre d'ouvrabilité peut être définie comme étant la durée pendant laquelle l'étalement ou l'affaissement de la composition cimentaire est supérieur à une valeur donnée. Une difficulté à prendre en compte lors de la réalisation d'un béton correspond à la quantité d'eau de gâchée à utiliser. En effet, la quantité d'eau de gâchée doit être suffisante pour pouvoir manipuler convenablement le béton. Toutefois, une augmentation de la quantité d'eau de gâchée tend à réduire la résistance en compression du béton obtenue après durcissement. Pour obtenir un béton ayant une fluidité satisfaisante pendant la fenêtre d'ouvrabilité sans utiliser une quantité excessive d'eau, le béton peut comprendre un mélange de plusieurs adjuvants appelés fluidifiants, réducteurs d'eau, plastifiants ou superplastifiants. Il peut être difficile de fabriquer des compositions hydrauliques ayant des propriétés constantes. La qualité des matières premières est souvent à l'origine de ces variations. En particulier, il a été constaté que les impuretés, telles que les argiles, contenues dans les sables et/ou les additions minérales peuvent générer des fluctuations de propriétés des compositions hydrauliques, notamment une diminution de la fenêtre d'ouvrabilité des compositions hydrauliques. La présente invention a pour objet de proposer un mélange fluidifiant pour la préparation d'une composition hydraulique qui est en outre utile pour réduire les effets indésirables liés à la présence d'impuretés nocives dans la composition hydraulique, telles que les argiles. Dans ce but, la présente invention propose un mélange pour composition hydraulique, comprenant au moins : un agent inertant adapté à neutraliser au moins partiellement les effets délétères d'impuretés de la composition hydraulique sur l'ouvrabilité de la composition hydraulique ; - un premier superplastifiant différent de l'agent inertant ; et un second superplastifiant différent du premier superplastifiant et de l'agent inertant et ayant une action fluidifiante maximale à 20°C postérieure à l'efficacité maximale à 20°C du premier superplastifiant. L'invention offre des avantages déterminants. En particulier, la présente invention permet la fabrication de compositions hydrauliques faciles à mettre en oeuvre. Ces compositions hydrauliques ont une rhéologie adaptée, impliquant préférentiellement une durée d'ouvrabilité (après gâchage) d'une heure minimum. En outre, le mélange fluidifiant peut être réalisé à coût réduit dans la mesure où le coût d'un agent inertant est généralement inférieur au coût d'un superplastifiant. En outre, l'agent inertant peut avantageusement être choisi pour n'avoir peu ou pas d'action fluidifiante de façon que chaque composant du mélange exerce essentiellement une seule fonction (fonction d'inertage pour l'agent inertant et fonction fluidifiante pour les premier et second superplastifiants). La détermination des proportions de chaque composant du mélange est ainsi facilitée. Enfin l'invention a pour avantage de pouvoir être mise en oeuvre dans au moins l'une des industries parmi l'industrie du bâtiment, l'industrie chimique (adjuvantiers), dans les marchés de la construction (bâtiment, génie civil, routes ou usine de préfabrication), dans l'industrie cimentière ou les centrales à béton. D'autres avantages et caractéristiques de l'invention apparaîtront clairement à la lecture de la description et des exemples donnés à titre purement illustratifs et non limitatifs qui vont suivre. Par l'expression « liant hydraulique », on entend selon la présente invention tout composé ayant la propriété de s'hydrater en présence d'eau et dont l'hydratation permet d'obtenir un solide ayant des caractéristiques mécaniques. Le liant hydraulique selon l'invention peut en particulier être un ciment, du plâtre ou de la chaux. De préférence, le liant hydraulique selon l'invention comprend un ciment et des adjuvants. Par l'expression « composition hydraulique », on entend selon la présente invention un mélange d'au moins un liant hydraulique, avec de l'eau (dite eau de gâchage), éventuellement des granulats, éventuellement des adjuvants, et éventuellement des additions minérales. Une composition hydraulique peut par exemple être un béton hautes performances, un béton très hautes performances, un béton auto-plaçant, un béton auto-nivelant, un béton auto-compactant, un béton fibré, un béton prêt à l'emploi ou un béton coloré. Par le terme « béton », on entend également les bétons ayant subi une opération de finition telle que le béton bouchardé, le béton désactivé ou lavé, ou le béton poli. On entend également selon cette définition le béton précontraint. Le terme « béton » comprend les mortiers ; dans ce cas précis le béton comprend un mélange d'au moins un liant hydraulique, de sable, d'eau, éventuellement d'adjuvants et éventuellement d'additions minérales. Le terme « béton » selon l'invention désigne indistinctement le béton frais ou le béton durci. De préférence, la composition hydraulique selon l'invention est un coulis de ciment, un mortier, un béton, une pâte de plâtre ou un coulis de chaux. Préférentiellement, la composition hydraulique selon l'invention est un coulis de ciment, un mortier ou un béton. La composition hydraulique selon l'invention peut être utilisée directement sur chantier à l'état frais et coulée dans un coffrage adapté à l'application visée, ou alors en préfabrication, ou encore en tant qu'enduit sur un support solide. Par l'expression « ciment Portland », on entend selon l'invention un ciment de type CEM I, CEM II, CEM III, CEM IV ou CEM V selon la norme « Ciment» NF EN 197-1. Par le terme « prise », on entend selon la présente invention le passage à l'état solide d'un liant hydraulique par réaction chimique d'hydratation. La prise est généralement suivie par la période de durcissement. Par le terme « durcissement », on entend selon la présente invention l'acquisition des propriétés mécaniques d'un liant hydraulique, après la fin de la prise. Par l'expression « élément pour le domaine de la construction », on entend selon la présente invention tout élément constitutif d'une construction comme par exemple un sol, une chape, une fondation, un mur, une cloison, un plafond, une poutre, un plan de travail, un pilier, une pile de pont, un parpaing, une canalisation, un poteau, une corniche, un élément de voirie (par exemple une bordure de trottoir), une tuile, un revêtement (par exemple de route), un enduit (par exemple de mur), une plaque de plâtre, un élément isolant (acoustique et/ou thermique). Par le terme « argiles », on entend désigner des silicates d'aluminium et/ou de magnésium, notamment les phyllosilicates à structure en feuillets, typiquement espacés d'environ 7 à environ 14 Angstrôms. Parmi les argiles rencontrées fréquemment dans les sables peuvent être mentionnées notamment la montmorillonite, l'illite, la kaolinite, la muscovite et les chlorites. Les argiles peuvent être de type 2 : 1 mais aussi de type 1 : 1 (kaolinite) ou 2 : 1 : 1 (chlorites). Par le terme « argiles gonflantes », on entend désigner les argiles qui possèdent dans leurs espaces inter-feuillets des cations capables de s'hydrater en présence d'eau (vapeur ou liquide). Les argiles gonflantes, appelées de façon générique smectites, comprennent notamment des argiles de type 2 : 1, telle que la montmorillonite. Par le terme « argiles non gonflantes », on entend désigner les argiles dont l'espace inter-feuillet n'augmente pas en présence d'eau. Les argiles non gonflantes comprennent notamment les argiles de type 1 : 1 (notamment la kaolinite) ou de type 2 : 1 : 1 (notamment les chlorites). Par le terme « inertage d'argile », on entend désigner selon la présente invention la neutralisation au moins partielle des effets délétères dus à la présence de l'argile dans une composition hydraulique, notamment une composition hydraulique comprenant un superplastifiant. Par « liaison hydrogène » ou « pont hydrogène », on entend désigner une liaison physique non covalente, de type dipôle-dipôle, de basse intensité (vingt fois plus faible qu'une liaison covalente classique), et reliant des molécules en impliquant un atome d'hydrogène. Elle requiert un donneur de liaison hydrogène et un accepteur de liaison hydrogène. Le donneur est un composé à hydrogène acide, c'est-à-dire comprenant au moins un hétéroatome (par exemple de l'azote, de l'oxygène, ou du soufre) porteur d'un atome hydrogène (comme dans les amines, les alcools ou les thiols). L'accepteur est composé d'au moins un hétéroatome (uniquement de l'azote, de l'oxygène ou du soufre) porteur de doublets libres. Par « atome capable de former une liaison hydrogène », on entend désigner un atome d'hydrogène ou un atome électronégatif, par exemple l'azote, l'oxygène ou le soufre, de la molécule organique selon l'invention capable de former au moins une liaison hydrogène. Par l'expression « plastifiant/réducteur d'eau », on entend un adjuvant qui, sans modifier la consistance, permet de réduire la teneur en eau d'un béton donné, ou qui, sans modifier la teneur en eau, en augmente l'affaissement/l'étalement, ou qui produit les deux effets à la fois. La norme EN 934-2 prévoit que la réduction d'eau doit être supérieure à 5 %. Les réducteurs d'eau peuvent, par exemple, être à base d'acides lignosulfoniques, d'acides hydroxycarboxyliques ou d'hydrates de carbone traités. Par l'expression « superplastifiant » ou « superfluidifiant » ou « super réducteur d'eau », on entend un réducteur d'eau qui permet de réduire de plus de 12 % la quantité d'eau nécessaire à la réalisation d'un béton. Un superplastifiant présente une action fluidifiante dans la mesure où, pour une même quantité d'eau, l'ouvrabilité du béton est augmentée en présence du superplastifiant. Par l'expression « superplastifiant à efficacité immédiate », on entend un superplastifiant dont l'action fluidifiante maximale à 20°C est obtenue généralement dans les quinze premières minutes suivant le contact initial du superplastifiant avec le liant hydraulique pour des dosages usuels. Par l'expression « superplastifiant à efficacité différée », on entend un superplastifiant dont l'action fluidifiante croît dans le temps au moins sur une partie de la fenêtre d'ouvrabilité recherchée de la composition hydraulique de façon que l'action fluidifiante maximale à 20°C du superplastifiant soit obtenue généralement au moins plus de quinze minutes après le contact initial du superplastifiant avec le liant hydraulique. La mesure de l'action fluidifiante du superplastifiant à efficacité immédiate et du superplastifiant à efficacité différée est mesurée par une mesure d'étalement et/ou d'affaissement, par exemple selon la norme EN 12350-2 « Essais pour béton frais û Partie 2 : Essai d'affaissement ». L'action fluidifiante du superplastifiant est maximale lorsque l'étalement/l'affaissement mesuré de la composition hydraulique est maximal. L'augmentation de l'action fluidifiante du superplastifiant peut être obtenue par une augmentation de la capacité du superplastifiant à s'adsorber sur les composants minéraux (notamment les grains de ciments) de la composition hydraulique. Pour ce faire, une possibilité consiste en une augmentation de la densité de charges anioniques du superplastifiant. Une augmentation de la densité de charges du superplastifiant peut être obtenue par deux phénomènes différents qui peuvent se produire simultanément : - l'augmentation du nombre de charges portées par le polymère ; et - la réduction du poids moléculaire du polymère. La réduction du poids moléculaire du superplastifiant peut être obtenue en prévoyant un superplastifiant comprenant une chaîne principale et des chaînes pendantes (au moins trois) reliées à la chaîne principale et qui peuvent se détacher de la chaîne principale lorsque le superplastifiant est dans la composition hydraulique. Le détachement de chaînes pendantes et/ou l'augmentation du nombre de charges portées par le superplastifiant peut être obtenue en prévoyant un superplastifiant comprenant des fonctions chimiques hydrolysables qui, sous l'effet des ions hydroxyde (OH-) dans la composition hydraulique, peuvent se transformer pour fournir des fonctions carboxylate COO-. Les fonctions chimiques hydrolysables sont en particulier, mais de façon non limitative, les anhydrides, les esters et les amides. On appelle polymère hydrolysable un polymère comprenant des fonctions chimiques hydrolysables dans les conditions de basicité et dans la fenêtre d'ouvrabilité de la composition hydraulique. Il est connu que des impuretés, telles que les argiles, contenues dans les sables et/ou les additions minérales peuvent entraîner des fluctuations de propriétés des compositions hydrauliques comprenant seulement un superplastifiant à efficacité immédiate du type polycarboxylate de polyoxyde d'alkylène. En particulier, une chute de l'affaissement ou de l'étalement initial est généralement observée par rapport à une composition hydraulique ne comprenant pas d'impuretés. Selon le document WO 98/58887, l'adsorption du superplastifiant à efficacité immédiate par des argiles gonflantes de type 2 : 1 présentes dans les sables est à l'origine de cette baisse d'efficacité. Le document WO 98/58887 prévoit l'utilisation d'agents modifiant l'activité de l'argile, par exemple en diminuant sa capacité d'adsorption ou en réalisant une pré-adsorption. Les inventeurs ont mis en évidence que lors de l'utilisation d'un mélange fluidifiant comportant un superplastifiant à efficacité immédiate et un superplastifiant à efficacité différée dans une composition hydraulique comportant des impuretés, notamment des argiles, on observait une réduction de la diminution de l'affaissement/étalement initial. En revanche, l'affaissement/étalement tend à diminuer dans le temps contrairement à ce qui serait observé en l'absence d'impuretés. En outre, les inventeurs ont mis en évidence par de nombreux essais que, de façon surprenante, l'utilisation des agents inertants, utilisés de façon classique lorsqu'on observe une diminution de l'affaissement/étalement initial d'une composition hydraulique comprenant un superplastifiant à efficacité immédiate, permettait également d'éviter la diminution dans le temps de l'affaissement/étalement d'une composition hydraulique comprenant un superplastifiant à efficacité immédiate et un superplastifiant à efficacité différée pour laquelle l'affaissement/étalement initial était convenable. Une explication possible serait que, lors de l'utilisation d'un mélange fluidifiant comportant un superplastifiant à efficacité immédiate et un superplastifiant à efficacité différée, c'est le superplastifiant à efficacité différée qui serait adsorbé de façon privilégiée par les argiles et non pas le superplastifiant à efficacité immédiate. L'absence de diminution ou la faible diminution de l'affaissement/étalement initial serait due au fait que la concentration du superplastifiant à efficacité immédiate n'est pas ou peu modifiée. En outre, la diminution ultérieure indésirable de l'affaissement/étalement serait due au fait qu'une partie du superplastifiant à efficacité différée est adsorbée par les impuretés. Les inventeurs ont mis en évidence que, de façon surprenante, bien que la structure initiale des superplastifiant à efficacité différée soit différente de celle des superplastifiants à efficacité immédiate, les agents inertants, utilisés de façon classique lorsqu'on observe une diminution de l'affaissement/étalement initial d'une composition hydraulique comprenant un superplastifiant à efficacité immédiate, permettraient également d'éviter l'adsorption des superplastifiants à efficacité différée par les impuretés. La présente invention vise également un liant hydraulique comprenant un mélange fluidifiant tel que défini précédemment. La présente invention vise également une composition hydraulique comprenant un liant hydraulique tel que défini précédemment et des granulats. Superplastifiant à efficacité immédiate ou premier superplastifiant Le premier superplastifiant peut être tout superplastifiant à efficacité immédiate utilisé de façon classique dans l'industrie, tels ceux définis dans la norme européenne EN 934-2. On pourra utiliser, comme premier superplastifiant, des superplastifiants qui sont du type polyphosphonate polyox ou polysulfonate polyox ou mieux encore de type polycarboxylate de polyoxyde d'alkylène (également appelés polycarboxylate polyox ou PCP). Un exemple de premier superplastifiant est celui décrit dans les documents EP-A-537872, US20030127026 et US20040149174. Un exemple de premier superplastifiant correspond à un copolymère comprenant au moins un motif de formule (I) R1 R8 R2 [CH2]m [ O]n (I) [W R4 15 O - _r R5 et au moins un motif de formule (Il) R6 R8 20 25 C - I -v Rio où RI, R2, R3, R6, R7 et R8 sont indépendamment un atome d'hydrogène, un 30 radical alkyle linéaire ou ramifié en CI à C20, ou un radical aromatique, ou un radical ù COOR11 avec R11 représentant indépendamment un atome d'hydrogène, un radical alkyle linéaire ou ramifié en C, à C4i un cation monovalent, divalent ou trivalent ou un groupe ammonium ; R10 est un atome d'hydrogène, un radical alkyle linéaire ou ramifié en CI à C20, 35 ou un radical aromatique ; R4 et R9 sont indépendamment un radical alkyle linéaire ou ramifié en C2 à C20. R5 est un atome d'hydrogène, un groupe alkyle en C, à C20 ou un groupe anionique ou cationique, par exemple un groupe phosphonate, un groupe sulfonate, un groupe carboxylate, etc. ; W est un atome d'oxygène ou d'azote ou un radical NH ; m et t sont indépendamment des nombres entiers compris de 0 à 2 ; n et u sont indépendamment des nombres entiers égaux à 0 ou 1 ; q est un nombre entier égal à 0 ou 1 ; r et v sont indépendamment des nombres entiers compris de 0 à 500 ; et la masse molaire dudit copolymère est comprise de 10 000 à 400 000 daltons. De préférence, le radical R1 ou R6 est un atome d'hydrogène. De préférence, le radical R2 ou R7 est un atome d'hydrogène. De préférence, le radical R3 ou R8 est un radical méthyle ou hydrogène. De préférence, le radical R4 ou R9 est un radical éthyle. De préférence, le copolymère utilisé selon l'invention ou un de ses sels possède un nombre entier r compris de 1 à 300, de préférence compris de 20 à 250, plus préférentiellement compris de 40 à 200, encore plus préférentiellement compris de 40 à 150. Le superplastifiant peut correspondre à un sel du copolymère défini précédemment. Le copolymère peut comprendre plusieurs motifs différents selon la formule (I) ayant, notamment, des radicaux R5 différents. Un exemple de premier superplastifiant est celui obtenu par polymérisation : - d'au moins un monomère ionique du type phosphonique, sulfonique ou carboxylique, de préférence carboxylique et avantageusement de type (méth)acrylique ; et - d'au moins un monomère de type (méth)acrylate de polyoxyalkylène glycol (de ci à C4), par exemple de type (méth)acrylate de polyéthylène glycol (PEG), dont le poids moléculaire est compris par exemple de 100 à 10000, de préférence de 500 àt 7500 et avantageusement de 750 à 5000. Le ratio molaire premier monomère/second monomère peut varier dans de larges mesures, par exemple 90 : 10 à 45 : 55, de préférence 80 : 20 à 55 : 45. Il est possible d'utiliser un ou plusieurs tiers monomère(s), par exemple ceux choisis parmi : (a) type acrylamide, par exemple N,N-diméthylacrylamide, 2,2'- diméthylamino (méth)acrylate ou ses sels, 2,2'-diméthylaminoalkyle (méth)acrylate ou ses sels avec le groupe alkyl et en particulier éthyle et propyle, et de façon générale tout monomère contenant une fonction de type amine ou amide ; (b) type hydrophobe, par exemple (méth)acrylate d'alkyle en C, à C,8, en particulier méthyle ou éthyle. La quantité de ce tiers monomère peut être comprise de 5 à 25 % mol du total des monomères. Le premier superplastifiant se présente sous une forme pouvant varier de la forme liquide à la forme solide, en passant par la forme cireuse. Le dosage du premier superplastifiant par rapport au liant hydraulique est en général compris de 0,1 à 5 % en masse (pourcentage calculés à partir de l'extrait sec du premier superplastifiant), de préférence de 0,1 à 2 % en masse par rapport à la masse du liant hydraulique. Pour un premier superplastifiant liquide en général on aura une quantité telle qu'il sera présent à raison de préférence de 1 à 10, de préférence 2 à 7 I/m3 du mélange gâché de béton final. Le premier superplastifiant peut correspondre à un mélange de superplastifiants à efficacité immédiate, à un mélange d'au moins un superplastifiant à efficacité immédiate et d'un plastifiant, par exemple un lignosulfonate, ou à un mélange d'au moins un superplastifiant à efficacité immédiate et d'une molécule du type gluconate. Superplastifiant à efficacité différée ou second superplastifiant Le second superplastifiant est un superplastifiant dont l'action fluidifiante croît au moins temporairement dans le temps dans les conditions de basicité et dans la fenêtre d'ouvrabilité de la composition hydraulique. De préférence, le second superplastifiant n'a pas initialement d'action fluidifiante, c'est-à-dire que l'affaissement/étalement initial de la composition hydraulique (à moins de 5 minutes après le mélange des composants de la composition hydraulique) ne varie pas quelle que soit la concentration du superplastifiant à efficacité différée. Selon un exemple de réalisation de la présente invention, la densité de sites d'adsorption du second superplastifiant augmente dans la fenêtre d'ouvrabilité de la composition hydraulique. Selon un exemple de réalisation de la présente invention, l'anionicité du second superplastifiant augmente dans la composition hydraulique dans la fenêtre d'ouvrabilité. Le second superplastifiant peut comprendre au moins un polymère hydrolysable dans les conditions de basicité et dans la fenêtre d'ouvrabilité de la composition hydraulique. Lors de la fabrication d'un béton selon l'invention, la composition hydraulique obtenue ayant un pH basique, des réactions d'hydrolyse se produisent qui conduisent à une modification de la structure du polymère hydrolysable et à une modification des propriétés du polymère hydrolysable, à savoir une augmentation de l'action fluidifiante du polymère hydrolysable. Selon un exemple de réalisation, le polymère hydrolysable est du type polycarboxylate de polyoxyde d'alkylène. Des exemples de superplastifiants à efficacité différée sont décrits dans les documents EP 1 136 508, WO 2007/047407 et US 2009/0312460. Un exemple de second superplastifiant correspond à un copolymère comprenant au moins un motif selon la formule (I) et au moins un motif selon la formule (Il). Par rapport à la masse du liant hydraulique final, la quantité du second superplastifiant est comprise de 0,01 à 1 %, de préférence de 0,05 à 0,5 % en masse (pourcentage calculés à partir de l'extrait sec du second superplastifiant) par rapport à la masse du liant hydraulique. Le second superplastifiant peut correspondre à un mélange de superplastifiants à efficacité différée. Aqent inertant Le mélange pour composition hydraulique selon l'invention peut comprendre un ou plusieurs agents inertants. Selon un exemple de réalisation, le mélange pour composition hydraulique peut comprendre un agent inertant particulièrement efficace pour inerter les argiles gonflantes et un agent inertant particulièrement efficace pour inerter les argiles non gonflantes. Selon un exemple de réalisation de l'invention, l'agent inertant pour argiles gonflantes est un polymère cationique hydrosoluble ayant une cationicité supérieure à 0,5 meq/g, de préférence supérieure à 1 meq/g, et en particulier supérieure à 2 meq/g. Selon un exemple de réalisation de l'invention, le polymère cationique présente en outre un poids moléculaire exprimé par une viscosité intrinsèque inférieure à 1 dl/g, de préférence inférieure à 0,8 dl/g, et en particulier inférieure à 0,6 dl/g. Les polymères cationiques peuvent avoir une structure linéaire, peigne ou ramifiée. De préférence, ils ont une structure linéaire. Les groupes cationiques des polymères cationiques peuvent être notamment des groupes phosphonium, pyridinium, sulfonium et amine quaternaire, ces derniers étant préférés. Ces groupes cationiques peuvent être situés dans la chaîne principale du polymère cationique ou comme groupe pendant. Les polymères cationiques correspondent, par exemple, aux polymères cationiques décrits dans la demande de brevet WO2006032785. Le polymère cationique peut être obtenu directement par un procédé de polymérisation connu, tel que la polymérisation radicalaire ou la polycondensation. Il peut également être préparé par modification post-synthétique d'un polymère, par exemple par greffage de groupements portant une ou plusieurs fonctions cationiques sur une chaîne polymérique portant des groupes réactifs appropriés. La polymérisation est réalisée à partir d'au moins un monomère portant un groupe cationique ou un précurseur adapté. Les polymères cationiques obtenus à partir de monomères portant des groupes amine et imine sont particulièrement utiles. L'azote peut être quaternisé après polymérisation de manière connue, par exemple par alkylation à l'aide d'un composé alkylant, par exemple par du chlorure de méthyle, ou en milieu acide, par protonation. Les polymères cationiques contenant des groupes cationiques d'amine quaternaire sont particulièrement appropriés. Parmi les monomères portant déjà une fonction amine quaternaire cationique, on peut citer notamment les sels de diallyldialkyl ammonium, les (meth)acrylates de dialkylaminoalkyl quaternisés, et les (meth)acrylamides N-substitués par un dialkylaminoalkyl quaternisé. La polymérisation peut être réalisée avec des monomères non ioniques, de préférence à chaîne courte, comportant 2 à 6 atomes de carbone. Des monomères anioniques peuvent également être présents dans la mesure où ils n'affectent pas les groupements cationiques. Dans le cadre de la modification de polymères par greffage, on peut citer les polymères naturels greffés, tels que les amidons cationiques. Avantageusement, le polymère cationique contient des groupes dont le caractère cationique ne se manifeste qu'en milieu acide. Les groupes amines tertiaires, cationiques par protonation en milieu acide, sont particulièrement préférés. L'absence de caractère ionique dans les compositions hydrauliques de type béton ou mortier présentant un pH alcalin permet d'améliorer encore leur robustesse vis-à-vis d'autres composés ioniques, notamment anioniques. A titre d'exemple, on peut citer des polymères cationiques de la famille des polyvinylamines, lesquels peuvent être obtenus par polymérisation de N-vinylformamide, suivie d'une hydrolyse. Les polyvinylamines quaternisés peuvent être préparés comme cela est décrit dans le brevet US 5,292,441. Sont également appropriés les polymères de type polyéthylèneimine. Ces derniers sont quaternisés par protonation. Particulièrement préférés sont les polymères cationiques obtenus par polycondensation d'épichlorhydrine avec une mono- ou dialkylamine, notamment la méthylamine ou diméthylamine. Leur préparation a été décrite par exemple dans les brevets US 3,738,945 et US 3,725,312. Le motif du polymère cationique obtenu par polycondensation de diméthylamine et d'épichlorhydrine peut être représenté comme suit : Egalement appropriés sont les polymères de type polyacrylamide modifiés par réaction de Mannich tel que le polyacrylamide N-substitué par un groupe diméthylaminométhyle. Egalement appropriés sont les polymères cationiques obtenus par polycondensation de dicyandiamide et de formaldéhyde. Ces polymères et leur procédé d'obtention sont décrits dans le brevet FR 1 042 084. Selon un mode de réalisation préféré, le polymère cationique est susceptible d'être obtenu par condensation de dicyandiamide avec du formol en présence de : A) un polyalkylène glycol ; et/ou B) un polycarboxylate polyalkoxylé ; et/ou C) un dérivé ammonium. La constitution chimique précise du polymère cationique ainsi obtenu n'est pas connue avec précision. Il sera donc décrit ci-après essentiellement au moyen de son procédé de préparation. L'agent inertant peut correspondre à un mélange d'agents inertants différents. Procédé de préparation de ('agent inertant pour arqiles qonflantes L'agent inertant est susceptible d'être obtenu par condensation du dicyandiamide avec du formol, éventuellement en présence d'autres composés, notamment d'un polyalkylène glycol (A), d'un polycarboxylate polyalkoxylé (B) et/ou d'un agent de quaternisation (C). La réaction de condensation entre le dicyandiamide et le formol requiert 2 moles de formol pour 1 mole de dicyandiamide, selon le schéma réactionnel (1) possible suivant : HzN NHz H H HN~ NH (1) C C/ HO CHz C CHz OH N + 2 y- N o 12 n C N HN NH n HOù CHz C CHz OH H N CN N CN HN NH H2 C CHz OH + n H20 N CN Ainsi, le ratio molaire entre formol et dicyandiamide est de préférence situé dans la plage de 0,8 : 1 à 4 : 1, en particulier de 1 : 1 à 3 : 1. Un excès molaire supérieur à 4 n'apporte pas d'avantage supplémentaire, mais peut conduire à une prise en masse indésirable. Il est particulièrement préféré de conduire la réaction en léger excès stoechiométrique de formol, avec un ratio molaire entre formol et dicyandiamide situé dans la plage de 2,2 : 1 à 2,8 : 1. De préférence, l'agent inertant pour argiles gonflantes est obtenu par condensation de formol avec dicyandiamide en présence de composés additionnels. En effet, cela permet de moduler les propriétés de l'agent inertant, notamment sa solubilité dans l'eau et son affinité pour les argiles gonflantes. Le polyalkylène glycol (composé A) est de préférence un composé de formule (III) : R12-O-[R13-O]n-R14 (III) dans laquelle : R13 est un groupe alkyle en C, à C4, de préférence un groupe éthyle et/ou propyle ; R12 et R14 sont indépendamment l'un de l'autre un atome d'hydrogène ou un groupe alkyle en C, à C4, de préférence un groupe méthyle ; et n est un nombre de 25 à 1000. A titre d'exemple, il peut s'agir de polyéthylène glycol, de polypropylène glycol, d'un copolymère oxyde d'éthylène/oxyde de propylène ou d'un mélange de ces différents composés. De préférence, il s'agit de polyéthylène glycol. Le poids moléculaire du composé A va de préférence de 1000 à 35000. Il a été mis en évidence par des mesures de viscosité que la présence du composé A modifie la structure de l'agent inertant formé ainsi que ses performances. La quantité de composé A mis en oeuvre dans la réaction le cas échéant est en principe inférieure à celle des réactants principaux dicyandiamide et formol. Ainsi, le mélange réactionnel contient généralement 0 à 10 %, de préférence 0,5 à 3 %, et tout particulièrement 0,8 à 1 % en poids de composé A. Le composé B est un PCP tel que défini précédemment en relation avec les formules (I) et (Il). Avantageusement, le mélange réactionnel contient 0,1 à 10 %, de préférence 0,5 à 5 %, et tout particulièrement 0,5 à 2 % en poids de composé B. Le dérivé ammonium (composé C) a pour fonction principale d'augmenter le caractère ionique du polymère en apportant des fonctions cationiques. Le caractère ionique du polymère contribue grandement à sa solubilité dans l'eau et à son affinité pour les argiles gonflantes, et est donc avantageux en vue de l'application envisagée. De préférence, l'ion ammonium du dérivé ammonium est de formule (IV) suivante : NH(R15)3+ (IV) dans laquelle les groupements R15 sont identiques ou différents et signifient H ou un groupement alkyle en C, à C6. Parmi les dérivés ammonium appropriés, on peut citer notamment les halogénures d'ammonium tels que le chlorure d'ammonium, le bromure d'ammonium et l'iodure d'ammonium, le sulfate d'ammonium, l'acétate d'ammonium, le formiate d'ammonium, le nitrate d'ammonium, le phosphate d'ammonium, le formiate d'ammonium étant préféré. La quantité de composé C mise en oeuvre peut varier dans de larges proportions. Toutefois, le ratio molaire entre le composé C et la dicyandiamide est de préférence de 1 à 1,5 et tout particulièrement de 1,1 à 1,3. Typiquement, le mélange réactionnel contient 1 à 10 %, de préférence 3 à 8 %, et tout particulièrement 6 à 8 % en masse de composé C. La réaction de condensation a lieu dans un solvant approprié, l'eau étant tout particulièrement préférée. La quantité de solvant dans le mélange réactionnel est choisie de manière à permettre la solubilisation des différents composants. A titre indicatif, le mélange réactionnel peut contenir 10 à 80 % en masse, de préférence de 20 à 70 % en masse de solvant. Généralement, il est préférable de limiter la quantité d'eau dans le mélange réactionnel, afin de déplacer l'équilibre de la réaction de condensation vers le produit souhaité. Si l'on souhaite un produit dilué, il est donc avantageux d'ajouter le complément d'eau après la réaction. Il peut être intéressant d'ajouter d'autres adjuvants classiques dans les polymérisations, tels que des agents de terminaison moléculaire. Ces composés permettent de contrôler la taille des molécules synthétisées et donc leur masse molaire et d'en diminuer ainsi l'indice de polydispersité. Parmi les agents de terminaison appropriés, on peut citer notamment l'acide sulfamique. La réaction de condensation se déroule rapidement, généralement en l'espace de 30 minutes à 4 heures environ. La vitesse de la réaction dépend de la température, laquelle peut être comprise entre la température ambiante et le point d'ébullition du mélange réactionnel. De préférence, elle est comprise entre 20 et 95°C, de préférence entre 60 et 70°C. A plus basse température, le temps de réaction sera plus long. Un maintien prolongé à température élevée est toutefois indésirable, car il peut conduire à la dégradation du produit. Avantageusement, le polymère cationique est mis en oeuvre directement à l'issue de la réaction, sans purification préalable. Il peut donc contenir d'autres produits que le polymère cationique attendu selon le schéma réactionnel (1) indiqué ci-dessus. L'inertant pour argiles non gonflantes peut comprendre une molécule organique, ayant une densité de charges cationiques strictement inférieure à 0,5 meq/g et comprendre au moins deux atomes capables de former chacun au moins une liaison hydrogène. De préférence, l'agent inertant pour argiles non gonflantes est hydrosoluble. L'agent inertant pour argiles non gonflantes peut être une molécule organique non chargée. Selon un exemple de réalisation de l'invention, l'agent inertant pour argiles non gonflantes est un polymère ayant un poids moléculaire inférieur à 1000000 g/mol, de préférence inférieur à 500000 g/mol, encore plus préférentiellement inférieur à 100000 g/mol, encore plus préférentiellement inférieur à 50000 g/mol. L'agent inertant pour argiles non gonflantes peut comprendre au moins dix, de préférence au moins 50, de préférence, au moins 100 atomes capables de former chacun au moins une liaison hydrogène. L'agent inertant pour argiles non gonflantes peut être un polymère ou un copolymère comprenant au moins un monomère ayant au moins un atome capable de former au moins une liaison hydrogène. Selon un exemple de réalisation de l'invention, l'agent inertant pour argiles non gonflantes est choisi parmi le groupe comprenant un oxyalkylène (par exemple l'éthylène glycol et/ou le propylène glycol ou PEG), un éther en couronne (crown ether), un alcool polyvinylique, un gluconate, un heptagluconate, un acide heptagluconique, un acide gluconique, un polysaccharide notamment la cellulose ou la chitine, la dextrine, les dérivés de cellulose, le chitosan, les alginates, l'hémicellulose, la pectine, les polyols ou les protéines ou un mélange de ces composés. L'agent inertant pour argiles non gonflantes peut comprendre des fonctions hydroxyle. De préférence, l'agent inertant pour argiles non gonflantes est un alcool polyvinylique ou PVA. A titre d'exemple, le PVA est obtenu par hydrolyse partielle d'un polymère polyacétate de vinyle. Selon un exemple de réalisation de l'invention, l'agent inertant pour argiles non gonflantes est obtenu par une étape de polymérisation d'au moins un monomère vinyl acétate ou d'un composé analogue et une étape d'hydrolyse, le taux d'hydrolyse de la molécule organique étant inférieur à 95 %, de préférence inférieur à 94 %, encore plus préférentiellement inférieur à 93 %. Par rapport à la masse du liant hydraulique final, la quantité de l'agent inertant est comprise de 0,01 à 5 %, de préférence de 0,05 à 3 % en masse (pourcentage calculés à partir de l'extrait sec de l'agent inertant) par rapport à la masse du liant hydraulique. La quantité de l'agent inertant dans la composition hydraulique est, selon un exemple de réalisation de l'invention, comprise de 4 à 15 % en masse d'extraits sec d'agent inertant par rapport à la masse séche d'argiles dans la composition hydraulique, de préférence de 6 à 10 % en masse d'extraits sec d'agent inertant par rapport à la masse séche d'argiles. La quantité d'argiles dans la composition hydraulique est, selon un exemple de réalisation de l'invention, comprise de 0,5 à 5 % en masse d'argiles secs par rapport à la masse de sable sec. La quantité d'argiles dans la composition hydraulique est, selon un exemple de réalisation de l'invention, comprise de 1 à 50 kg d'argiles secs par mètre cube de béton frais. Liant et composition hydraulique La présente invention vise également un liant hydraulique comprenant un mélange fluidifiant tel que défini précédemment. De préférence, le liant hydraulique est un ciment. Le liant hydraulique destiné à former une composition hydraulique, notamment un béton humide, comprend en général, par rapport à la masse du liant sec : - 99,5 à 90 % de ciment, par exemple un ciment Portland ; - 0,5 à 10 % du mélange fluidifiant. Avantageusement, le liant comprend : - 99 à 95 % de ciment, par exemple un ciment Portland ; - 1 à 5 % du mélange fluidifiant. Le ciment Portland est classique et conforme aux familles décrites dans la norme européenne EN 197-1. On pourra utiliser par exemple un ciment CEM1 52.5 N ou R, CEM2 de type 32.5, 32.5 R, 42.5 ou 42.5 R. Le ciment peut être du type HRI (à Haute Résistance Initiale). Une telle association permet d'obtenir certains effets d'amélioration du compromis entre maîtrise de la rhéologie et acquisition rapide des performances. La présente invention vise également une composition hydraulique comprenant un liant hydraulique tel que défini précédemment et des granulats. De préférence, la composition hydraulique selon l'invention est un coulis de ciment, un mortier ou un béton. Le béton pourra, en plus du mélange fluidifiant, contenir d'autres types d'adjuvants couramment utilisés dans les bétons. A titre d'exemple d'adjuvants susceptibles d'être utilisés, on peut citer : entraîneurs d'air, agents anti-mousse, inhibiteurs de corrosion, agents de réduction du retrait, fibres, pigments, agents de modification de la rhéologie, précurseurs d'hydratation, agents d'aide à la pompabilité, agents réducteurs d'alcalis réactions, agents de renforcement, composés hydrofugeants, accélérateurs, retardateurs et leurs mélanges. Un autre objet selon l'invention est un procédé de fabrication d'une composition hydraulique selon l'invention comprenant une étape de mise en contact entre le mélange fluidifiant, une eau de gâchage et un liant hydraulique. Les composants constituant le mélange fluidifiant peuvent être mélangés avant la mise en contact entre le mélange fluidifiant, l'eau de gâchage et le liant hydraulique. A titre de variante, les composants constituant le mélange fluidifiant peuvent être mis en contact avec l'eau de gâchage et le liant hydraulique indépendamment les uns des autres. Selon un exemple de réalisation du procédé selon l'invention, les composants de la composition hydraulique peuvent être mis en oeuvre en ajoutant la totalité des composants du mélange fluidifiant dès le départ, lors du malaxage du béton, au niveau de la centrale à béton ; on gâche le ciment et le mélange fluidifiant complet, à savoir l'inertant, le premier superplastifiant et le second superplastifiant. Le malaxage au niveau de la centrale à béton pourra être fait soit dans un malaxeur fixe, soit dans un camion toupie lorsque celui-ci est utilisé directement comme malaxeur. L'invention vise donc également le procédé dans lequel la totalité des composants est introduite dès le malaxage du liant hydraulique avec les granulats et l'eau. De préférence, le mélange fluidifiant utilisé dans le procédé selon l'invention est sous forme de solution, d'émulsion, de suspension, de poudre ou immobilisé sur un support. De préférence, l'étape de mise en contact du procédé selon l'invention est réalisée selon l'une des manières suivantes : - le mélange fluidifiant est ajouté en même temps que et/ou dans l'eau de gâchage ; - le mélange fluidifiant est ajouté directement à au moins l'un des composants de la composition hydraulique avant ajout de l'eau de gâchage ; - le mélange fluidifiant est ajouté au cours du gâchage ; et - le mélange fluidifiant est ajouté à la composition hydraulique, de préférence au moment de la projection de la composition hydraulique. De préférence, les composants de la composition hydraulique auxquels le mélange fluidifiant peut être ajouté sont des granulats, des fibres, un liant hydraulique, du laitier, des fumées de silice, des cendres volantes, des fillers calcaires ou siliceux, des pouzzolanes, des adjuvants, etc. Avantageusement, quand le mélange fluidifiant est ajouté au cours du gâchage, il peut être ajouté au début, au milieu ou à la fin dudit gâchage. Il peut même être envisagé d'ajouter le mélange fluidifiant en dernier, juste avant l'arrêt du malaxeur dans lequel les composants sont mélangés. Le mélange fluidifiant utilisé dans le procédé selon l'invention a les mêmes caractéristiques que le mélange fluidifiant utilisé dans le liant hydraulique selon l'invention ou la composition hydraulique selon l'invention. La composition hydraulique comprend des granulats classiques (sables, graviers et/ou cailloux). Préférentiellement, les constituants de la composition finale ont une taille inférieure ou égale à 20 mm. La composition peut ainsi être pompée facilement. Un autre objet selon l'invention est un élément pour le domaine de la construction réalisé en utilisant un liant hydraulique selon l'invention ou une composition hydraulique selon l'invention, tels que décrits ci-avant. Installation de production d'une composition hydraulique La présente invention vise également une installation de production de la composition hydraulique décrite précédemment. L'installation comprend au moins : - un moyen de fourniture de l'agent inertant ; - un moyen de fourniture du premier superplastifiant ; - un moyen de fourniture du second superplastifiant ; - un moyen de fourniture d'au moins un paramètre ; et - un processeur adapté à commander indépendamment le moyen de fourniture de l'agent inertant, le moyen de fourniture du premier superplastifiant et le moyen de fourniture d'au moins un paramètre en fonction de la valeur dudit paramètre physique de la composition hydraulique et/ou un paramètre physique du procédé de production de la composition hydraulique. L'installation selon l'invention permet de façon avantageuse d'adapter la composition du mélange fluidifiant en fonction de la valeur mesurée du paramètre physique. Selon un exemple de réalisation, le moyen de fourniture du paramètre physique est un capteur de température. L'invention sera décrite plus en détail au moyen des exemples suivants, donnés à titre non limitatif, en relation avec les figures parmi lesquelles : la figure 1 représente, de façon schématique, un exemple d'installation de fabrication de béton selon l'invention ; la figure 2 représente l'évolution de l'étalement d'un mortier comprenant un mélange fluidifiant classique et l'évolution de l'étalement d'un mortier comprenant un mélange fluidifiant selon un premier exemple de réalisation de l'invention ; et la figure 3 représente l'évolution de l'étalement d'un mortier comprenant un mélange fluidifiant selon le premier exemple de réalisation de l'invention et l'évolution de l'étalement d'un mortier comprenant un mélange fluidifiant selon un troisième exemple de réalisation de l'invention. La figure 1 représente, de façon schématique, un exemple de réalisation d'une installation de production 10 de béton. Seuls les éléments nécessaires à la compréhension de l'invention ont été décrits. L'installation de production 10 comprend par exemple des moyens de stockage ou de fourniture 12A à 12E des composants de la composition hydraulique. A titre d'exemple, dans le cas où la composition hydraulique est du béton, l'installation 10 peut comprendre un ou plusieurs silos de stockage d'un ou de plusieurs types de ciments 12A (Ciment) et un ou plusieurs silos de stockage 12B (Granulats) d'un ou plusieurs types de granulats. L'installation 10 comprend une cuve de stockage 12C, 12D et 12E pour chaque composé du mélange fluidifiant. L'inertant (ou un mélange d'inertants) est stocké dans la cuve de stockage 12C (IN), par exemple sous forme liquide. Le superplastifiant à efficacité immédiate (ou un mélange de superplastifiants à efficacité immédiate, un mélange d'au moins un superplastifiant à efficacité immédiate et d'un plastifiant ou un mélange d'au moins un superplastifiant à efficacité immédiate et d'une molécule du type gluconate) est stocké dans la cuve de stockage 12D (SP), par exemple sous forme liquide. Le superplastifiant à efficacité différée (ou un mélange de superplastifiants à efficacité différée) est stocké dans la cuve de stockage 12E (DED), par exemple sous forme liquide. D'autres cuves peuvent être prévues, chaque cuve contenant un adjuvant ou un mélange d'adjuvants d'un type particulier tels que, par exemple, des entraîneurs d'air, des agents antimousse, des accélérateurs, des retardateurs, des pigments, des inhibiteurs de corrosion, des agents de modification de viscosité, etc. L'installation 10 comprend un dispositif de mélange 14 (Mixer) et des moyens de convoyage 16A à 16E reliant chaque moyen de stockage 12A à 12E au dispositif de mélange 14. Le dispositif de mélange 14 peut correspondre à un mélangeur dédié comme pour une centrale à béton ou correspondre au tambour d'un camion-toupie. L'installation comprend, en outre, un moyen 18 de fourniture d'eau au dispositif de mélange 14. L'installation 10 comprend un processeur 20 (CPU) adapté à commander les moyens de stockage 12A à 12E, les moyens de convoyage 16A à 16E, le dispositif de mélange 14 et le moyen de fourniture d'eau 18. Le processeur 20 est relié à une interface 22 (IHM). Le processeur 20 peut être relié à un capteur 24 d'un paramètre physique (T). A titre d'exemple, le capteur 24 est un capteur de température 24 (T) et/ou un capteur d'humidité, notamment d'humidité absorbée par les granulats. Le processeur 20 peut être relié à plusieurs capteurs. Le processeur 20 est adapté à commander le transport d'une quantité donnée du composant stocké dans chaque moyen de stockage 12A à 12E jusqu'au dispositif de mélange 14 en fonction de la composition de béton à réaliser. Selon un exemple de réalisation de l'invention, le processeur 20 comprend une mémoire, non représentée, dans laquelle sont stockées différentes formulations de béton. Chaque formulation comprend, par exemple, la quantité de chaque composant (ciment, granulats, inertant, superplastifiant à efficacité immédiate et superplastifiant à efficacité différée, eau) à prévoir pour réaliser 1 m3 de béton. Selon un exemple de réalisation de l'invention, le processeur 20 est adapté à déterminer une formulation de béton à partir d'un ou de plusieurs paramètres fournis par un opérateur par l'intermédiaire de l'interface 22 et/ou fournis par le capteur 24. Les paramètres sont, par exemple, des paramètres de performances souhaités du béton choisis parmi la résistance à la flexion, la résistance à la compression, l'affaissement/l'étalement, le temps de prise ou la teneur en air. Les paramètres peuvent préciser des caractéristiques du béton parmi le type et/ou la quantité d'un ou de plusieurs composants du béton, comme le type de ciment, le type de granulat, l'origine du ciment, l'origine des granulats, la composition du ciment, la composition des granulats, le type d'impuretés des composants, les rapports entre des composants du béton notamment, le rapport eau sur ciment. Les paramètres peuvent en outre comprendre la température et le taux d'humidité des granulats. Selon un exemple de réalisation de l'invention, le processeur 20 peut adapter les quantités des composants à utiliser en fonction de la valeur des paramètres fournis par l'interface et/ou le capteur 24. En particulier, le processeur 20 peut adapter les quantités de l'agent inertant, du superplastifiant à efficacité immédiate et du superplastifiant à efficacité différée. EXEMPLES Mesure de la cationicité d'un polymère cationique La cationicité ou densité de charges cationiques (en meq/g) représente la quantité de charges (en mmol) portée par 1 g de polymère. Cette propriété est mesurée par titration colloïdale par un polymère anionique en présence d'un indicateur coloré sensible à l'ionicité du polymère en excès. Dans les exemples ci-après, la cationicité a été déterminée de la manière suivante. Dans un récipient adapté, on introduit 60 ml d'une solution tampon de phosphate de sodium à 0,001 M û pH 6 et 1 ml de solution de bleu d'o-toluidine à 4,1 x 10-4 M puis 0,5 ml de solution de polymère cationique à doser. Cette solution est titrée avec une solution de polyvinylsulfate de potassium jusqu'à virage de l'indicateur. On obtient la cationicité par la relation suivante : Cationicité (meq/g) = (Vepvsk * Npvsk ) / (Vpc * Cpc) Dans laquelle : Vpc est le volume de solution du polymère cationique ; Cpc est la concentration de polymère cationique en solution ; Vepvsk est le volume de solution de polyvinylsulfate de potassium ; et Npvsk est la normalité de la solution de polyvinylsulfate de potassium. Mesure de la viscosité intrinsèque d'un polymère cationique Les mesures de viscosité intrinsèque des polymères cationiques sont réalisées dans une solution NaCl 3 M, avec un viscosimètre capillaire de type Ubbelhode, à 25°C. On mesure le temps d'écoulement dans le tube capillaire entre 2 repères pour le solvant et des solutions du polymère à différentes concentrations. La viscosité spécifique est obtenue pour chaque concentration, en divisant la différence entre les temps d'écoulement de la solution de polymère et du solvant, par le temps d'écoulement du solvant. On calcule la viscosité réduite en divisant la viscosité spécifique par la concentration de la solution de polymère. En traçant la droite de la viscosité réduite en fonction de la concentration de la solution de polymère, on obtient une droite. L'intersection avec l'ordonnée de cette droite correspond à la viscosité intrinsèque pour une concentration égale à zéro. Cette valeur est corrélée au poids moléculaire moyen d'un polymère. Procédé de fabrication du superplastifiant à efficacité différée Dans un ballon tétracol de 2000 mL, les composés suivants sont pesés respectivement : 557 g d'eau déminéralisée, 4,0 g d'acide acrylique (fournisseur : Aldrich) et 409,5 g d'acrylate de méthoxypoly(éthylène glycol) de masse 1100 g/mol (fournisseur : NK ester). Le montage réactionnel est adapté avec agitation mécanique, sonde de température, canule d'azote et réfrigérant. Un bain d'huile chauffé est installé sous le ballon et la température est consignée à 85°C. La circulation d'eau de réfrigération, le bullage d'azote et l'agitation du milieu sont également débutés. Une fois la température de consigne atteinte, 1,0 g d'acide thioglycolique (fournisseur : Aldrich) est ajouté. S'ensuit l'ajout de 5,77 g de Vazo 68 (fournisseur : Dupont) ce qui constitue le temps zéro de la polymérisation. Le milieu réactionnel est laissé à réagir 2 h à 85°C avant retrait du bain de chauffe. Une fois à température ambiante, 11,0 g de NaOH à 50 % sont ajoutés au milieu réactionnel ainsi que de l'eau déminéralisée. La solution de polymères est utilisée en l'état après détermination de sa valeur de résidu sec. Formulation du mortier Tableau 1 û Formulation du mortier Constituant Masse (g) Ciment 480 Filler calcaire Betocarb 359 Sable PE2LS 200 Sable normalisé 1350 Eau de pré-mouillage 100 Eau de gâchage 227 Adjuvants Selon exemples Le ciment est un ciment de type CEM Il 42.5N CE CP2 NF (provenance Le Teil û usine Lafarge). Le matériau de remplissage (filler) est un matériau calcaire (Bétocarb d'Erbray qui 10 comprend environ 90 % en masse de passant au tamis de 100 pm) (fournisseur : OMYA). Le sable normalisé est un sable siliceux conforme à la norme EN 196.1 (fournisseur : Société Nouvelle du Littoral). Le sable PE2LS est un sable siliceux de diamètre inférieur ou égal à 0,315 mm 15 (fournisseur : Fulchiron). Les adjuvants comprennent au moins un superplastifiant à efficacité immédiate et un superplastifiant à efficacité différée et éventuellement un agent inertant. Les sables peuvent comprendre des argiles. Protocole de préparation du mortier : 20 Dans le bol d'un malaxeur Perrier, on prépare un mortier de composition indiquée dans le tableau 1. On introduit les sables, puis l'eau de pré-mouillage en agitant à faible vitesse (140 tr/min). On laisse reposer pendant 4 minutes avant d'introduire les liants (ciment et filler). On malaxe à nouveau pendant 1 minute à petite vitesse puis on ajoute petit à petit 25 l'eau de gâchage additionnée des adjuvants en 30 secondes. Enfin, on malaxe encore 2 minutes à 280 tr/min. Le mortier est réalisé à une température constante de 20°C et une humidité relative de 70 %. Mesure de l'étalement L'étalement d'un mortier est mesuré à 20°C grâce à un mini cône d'Abrams dont le volume est de 800 mL. Les dimensions du cône sont les suivantes : - diamètre du cercle de la base supérieure : 50 +/- 0,5 mm ; - diamètre du cercle de la base inférieure : 100 +/- 0,5 mm ; et - hauteur : 150 +/- 0,5 mm. Le cône est posé sur une plaque de verre séchée et rempli de mortier frais. Il est ensuite arasé. La levée du cône provoque un affaissement du mortier sur la plaque de verre. Le diamètre de la galette obtenue est mesuré en millimètres +/- 5 mm. C'est l'étalement du mortier. EXEMPLE 1 Un mortier M1 selon la formulation du tableau 1 est réalisé en utilisant seulement un superplastifiant à efficacité immédiate SP. Le superplastifiant à efficacité immédiate SP correspond au produit commercialisé sous l'appellation OPT220 par la société Chryso. Un mortier M2 selon la formulation du tableau 1 est réalisé en utilisant seulement un superplastifiant à efficacité différé DED. Le superplastifiant à efficacité différé DED est le polymère du type PCP obtenu par le procédé décrit précédemment. Un mortier M3 selon la formulation du tableau 1 est réalisé en utilisant un mélange fluidifiant comprenant le superplastifiant à efficacité immédiate SP OPT220 et le superplastifiant à efficacité différé DED. Un mortier M4 selon la formulation du tableau 1 est réalisé en utilisant seulement un agent inertant IN. L'agent inertant utilisé est une polyamine épichlorhydrine û diméthylamine, ayant une cationicité de 7,3 meq/g et une viscosité intrinsèque de 0,04 dl/g (FL2250 ; extrait sec : 54,5 % en masse ; fournisseur : SNF). Un mortier M5 selon la formulation du tableau 1 est réalisé en utilisant un mélange fluidifiant comprenant le superplastifiant à efficacité immédiate SP et l'agent inertant IN. Un mortier M6 selon la formulation du tableau 1 est réalisé en utilisant un mélange fluidifiant comprenant le superplastifiant à efficacité immédiate SP, le superplastifiant à efficacité différé DED et l'agent inertant IN. Les concentrations des composants du mélange fluidifiant dans les mortiers M1 à M6 sont indiquées dans le tableau 2 ci-après. Tableau 2 Mortier Dosage du Dosage du Dosage de l'inertant IN superplastifiant à superplastifiant à (% masse polymère efficacité immédiate SP efficacité différée DED sec/masse ciment) (% masse polymère (% masse polymère sec/masse ciment) sec/masse ciment) M1 0,14 % - - M2 - 0,30 % - M3 0,14 % 0,10 % - M4 - - 0,10 % M5 0,14 % - 0,10 % M6 0,14 % 0,10 % 0,10 % L'étalement à 5 minutes de chaque mortier M1 à M6 est mesuré. Les résultats 5 sont rassemblés dans le tableau 3 ci-dessous. Tableau 3 M1 M2 M3 M4 M5 M6 Etalement à 5 min (mm) 200 100 335 100 345 360 Pour le mortier M1 ne comprenant que le superplastifiant à efficacité immédiate SP, l'étalement à 5 minutes est de 200 mm. 10 Pour le mortier M2 ne comprenant que le superplastifiant à efficacité différée DED, l'étalement à 5 minutes est de 100 mm, ce qui tend à montrer, comme cela est souhaité, que le superplastifiant à efficacité différée DED, même avec un dosage élevé, n'a pas d'action fluidifiante initiale. Pour le mortier M3 comprenant le superplastifiant à efficacité immédiate SP et le 15 superplastifiant à efficacité différée DED, l'étalement à 5 minutes est de 335 mm, c'est-à-dire supérieur à l'étalement à 5 minutes du mortier M1. Ceci tend à prouver que le superplastifiant à efficacité différée DED a servi à inerter au moins partiellement les argiles contenues dans le mortier M3, ce qui a empêché qu'une partie du superplastifiant à efficacité immédiate SP ne soit consommée par les argiles, d'où il 20 résulte une augmentation de l'étalement à 5 minutes. Pour le mortier M4 ne comprenant que l'inertant IN, l'étalement à 5 minutes est de 100 mm, ce qui confirme que l'inertant IN n'a pas d'action fluidifiante. Pour le mortier M5 comprenant le superplastifiant à efficacité immédiate SP et l'inertant IN, l'étalement à 5 minutes est de 345 mm, c'est-à-dire supérieur à l'étalement à 5 minutes du mortier M1. Ceci confirme la présence d'argiles dans le mortier M5 qui sont rendues inertes par l'inertant IN, ce qui a empêché qu'une partie du superplastifiant à efficacité immédiate SP ne soit consommée par les argiles, d'où il résulte une augmentation de l'étalement à 5 minutes. Ceci confirme en outre qu'au moins une partie du superplastifiant à efficacité différée DED a servi à inerter au moins partiellement les argiles contenues dans le mortier M3. L'étalement à 5 minutes obtenu pour le mortier M5 est légèrement supérieur à l'étalement à 5 minutes obtenu pour le mortier M3, ce qui tend à montrer que l'inertant IN est plus efficace pour inerter les argiles que le superplastifiant à action différée DED. Pour le mortier M6 comprenant le superplastifiant à efficacité immédiate SP, le superplastifiant à efficacité différée DED et l'inertant IN, l'étalement à 5 minutes est de 360 mm, c'est-à-dire légèrement supérieur à l'étalement obtenu pour le mortier M5. Les argiles ont été rendues inertes de sorte que l'action fluidifiante du superplastifiant à efficacité immédiate SP n'a pas été dégradée. En outre, l'étalement à 5 minutes du mortier M6 étant plus proche de l'étalement à 5 minutes obtenu pour le mortier M5 que l'étalement à 5 minutes obtenu pour le mortier M3, ceci semble indiquer que pour le mortier M6 l'inertage des argiles a été réalisé par l'inertant IN et non par le superplastifiant à efficacité différée DED. EXEMPLE 2 Un mortier M7 selon la formulation du tableau 1 est réalisé en utilisant un mélange fluidifiant selon un second exemple de réalisation de la présente invention, comprenant le superplastifiant à efficacité immédiate SP, un superplastifiant à efficacité différée DED' et l'inertant F12250. Le superplastifiant à efficacité différée DED' correspond au produit commercialisé sous l'appellation RheoTEC Z-60 par la société BASF. Il s'agit d'un polymère du type PCP. Les concentrations des composants du mélange fluidifiant dans les mortiers M3, M6 et M7 sont indiquées dans le tableau 4 ci-après. Tableau 4 Mortier Dosage du Dosage du Dosage du Dosage de superplastifiant à superplastifiant à superplastifiant à l'inertant IN efficacité immédiate efficacité différée efficacité différée (% masse SP DED DED' polymère (% masse polymère (% masse polymère (% masse polymère sec/masse sec/masse ciment) sec/masse ciment) sec/masse ciment) ciment) M3 0,14 % 0,10 % - - M6 0,14 % 0,10 % - 0,10 % M7 0,14 % - 0,10 % 0,10 % L'évolution de l'étalement de chaque mortier M3, M6 et M7 est mesurée. Les résultats sont rassemblés dans le tableau 5 ci-dessous et sont illustrés en figure 2 dans laquelle la courbe 10 représente l'évolution de l'étalement du mortier M3, la courbe 12 représente l'évolution de l'étalement du mortier M6 et la courbe 14 représente l'évolution de l'étalement du mortier M7. Tableau 5 Etalement à 20°C (mm) 5 min 30 min 60 min 120 min M3 335 280 260 240 M6 360 320 310 345 M7 360 360 390 375 Pour le mortier M3, l'étalement décroît de façon continue. Pour le mortier M6, la contribution fluidifiante du superplastifiant DED est nettement visible après 30 minutes puisque l'on observe une inflexion de la courbe 12. L'inertant IN du mortier M6 permet au superplastifiant à efficacité différée DED de remplir uniquement sa fonction de fluidifiant. La courbe d'évolution 14 du mortier M7 a sensiblement la même allure générale que la courbe 12. Toutefois, par rapport au mortier M6, le mortier M7 présente un étalement plus important sur au moins 2 h 30. EXEMPLE 3 Un mortier M8 selon la formulation du tableau 1 est réalisé en utilisant un mélange fluidifiant selon le premier exemple de réalisation de la présente invention, comprenant le superplastifiant à efficacité immédiate SP, le superplastifiant à efficacité différée DED et l'inertant IN. Un mortier M9 selon la formulation du tableau 1 est réalisé en utilisant un mélange fluidifiant selon un troisième exemple de réalisation de la présente invention, comprenant le superplastifiant à efficacité immédiate SP, le superplastifiant à efficacité différée DED et un inertant IN'. L'inertant IN' correspond à alcool polyvinylique ayant un taux d'hydrolyse de 75 % et un poids moléculaire de 2000 g/mol (fournisseur : Aldrich). Les concentrations des composants du mélange fluidifiant dans les mortiers M8 et M9 sont indiquées dans le tableau 6 ci-après. Tableau 6 Mortier Dosage du Dosage du Dosage de Dosage de superplastifiant à superplastifiant à l'inertant IN (% l'inertant IN' (% efficacité immédiate efficacité différée masse masse SP DED polymère polymère (% masse polymère (% masse polymère sec/masse sec/masse sec/masse ciment) sec/masse ciment) ciment) ciment) M8 0,14 % 0,10 % 0,05 % - M9 0,14 % 0,10 % - 0,05 % L'évolution de l'étalement de chaque mortier M8 et M9 est mesurée. Les résultats sont rassemblés dans le tableau 7 ci-dessous et sont illustrés en figure 3 dans laquelle la courbe 16 représente l'évolution de l'étalement du mortier M8 et la courbe 18 représente l'évolution de l'étalement du mortier M9. Tableau 7 Etalement à 20°C (mm) 5 min 30 min 60 min 120 min M8 335 300 310 340 M9 360 325 325 360 Par rapport au mortier M8, le mortier M9 présente un étalement légèrement plus important sur au moins 2 h 30. En outre, de façon avantageuse, l'inertant IN' ne comprend pas de chlore tandis que l'inertant IN est utilisé généralement sous la forme d'un sel de chlore et fournit des quantités de chlore qui peuvent être incompatibles avec les normes de fabrication de béton. De façon générale, les courbes 16 et 18 illustrent le fait que l'inertage des effets délétères de l'argile sur le superplastifiant à efficacité différée est obtenu indépendamment de la nature chimique de l'inertant. REVENDICATIONS1. Mélange pour composition hydraulique, comprenant au moins : un agent inertant adapté à neutraliser au moins partiellement les effets délétères d'impuretés de la composition hydraulique sur l'ouvrabilité de la composition hydraulique ; un premier superplastifiant différent de l'agent inertant ; et un second superplastifiant différent du premier superplastifiant et de l'agent inertant et ayant une action fluidifiante maximale à 20°C postérieure à l'efficacité maximale à 20°C du premier superplastifiant. 2. Mélange selon la revendication 1, dans lequel la densité de sites d'adsorption du second superplastifiant augmente dans la fenêtre d'ouvrabilité de la composition hydraulique. 15 3. Mélange selon la revendication 1 ou 2, dans lequel l'agent inertant correspond à un polymère cationique présentant une densité de charges cationiques supérieure à 0,5 meq/g et une viscosité intrinsèque inférieure à 1 dl/g. 4. Mélange selon la revendication 3, dans lequel le polymère cationique 20 présente une densité de charges cationiques supérieure à 2 meq/g. 5. Mélange selon la revendication 3 ou 4, dans lequel le polymère cationique présente une viscosité intrinsèque inférieure à 0,6 dl/g. 25 6. Mélange selon l'une quelconque des revendications 1 à 5, dans lequel l'agent inertant est un polymère d'alcool vinylique. 7. Mélange selon l'une quelconque des revendications 1 à 6, dans lequel le second superplastifiant est du type polycarboxylate de polyoxyde d'alkylène. 8. Mélange selon l'une quelconque des revendications 1 à 7, dans lequel le premier superplastifiant est du type polycarboxylate de polyoxyde d'alkylène. 9. Liant hydraulique comprenant : - du ciment ; et - un mélange selon l'une quelconque des revendications 1 à 8. 10 30 35 15 20 10. Composition hydraulique comprenant un liant hydraulique selon la revendication 9 gâché avec des granulats et de l'eau. 11. Elément pour le domaine de la construction, caractérisé en ce qu'il est 5 réalisé en utilisant un liant hydraulique selon la revendication 9 ou une composition hydraulique selon la revendication 10. 12. Installation (10) de production de la composition hydraulique selon la revendication 10, comprenant au moins : - un moyen (16C) de fourniture de l'agent inertant ; - un moyen (16D) de fourniture du premier superplastifiant ; - un moyen (16E) de fourniture du second superplastifiant ; - un moyen (24) de fourniture d'au moins un paramètre ; et - un processeur (20) adapté à commander indépendamment le moyen de fourniture de l'agent inertant, le moyen de fourniture du premier superplastifiant et le moyen de fourniture d'au moins un paramètre en fonction de la valeur dudit paramètre physique de la composition hydraulique et/ou un paramètre physique du procédé de production de la composition hydraulique. 13. Installation selon la revendication 12, dans lequel le moyen (24) de fourniture du paramètre physique est un capteur de température.